La présente invention concerne les arts graphiques et plus précisément la reproduction d'images originales d'une haute tenue artistique.Plus précisément encore l'invention concerne des matériaux sensibles à la lumière utilisables pour l'obtention d'une forme pour phototypie. La couche sensible d'une forme d'impression pour phototypie sert non seulement à reporter l'image mais constitue aussi la couche de travail au cours de l'impression. Ainsi le matériau sensible à la lumière utilisé pour la fabrication d'une forme d'impression par phototypie doit satisfaire aux conditions suivantes: la couche sensible doit être caractérisée par une aptitude au gonflement élevée alors que la surface de la couche sensible doit avoir une grande résistance mécanique. Une haute aptitude au gonflement de la couche sensible est une condition nécessaire aussi bien pour constituer une structure superficielle spécifique pour la phototypie que pour créer une réserve d'humidité indispensable pour une impression de longue durée sans qu'on ait besoin d'humidifier la surface de la forme d'impression.Toutefois cette aptitude au gonflement de la couche doit être limitée dans le temps car c'est elle qui détermine la stabilité des caractéristiques en usage de la forme d'impression par phototypie après des humidifications répétées et par conséquent sa haute tenue aux tirages. On connaît déjà un matériau sensible pour forme d'impression par phototypie qui comporte un support avec deux couches sensibles appliquées successivement , la couche inférieure contenant de la gélatine sensibilisée aux sels de chrome et une forte proportion d'agent tannant alors que la couche supérieure se compose de géla 4 tine bichromatée.Les teneurs en sels de chrome de la couche supérieure et de la couche inférieure sont identiques. L'introduction de fortes proportions d'agent tannant dans la couche inférieure du matériau sensible limite le gonflement de la gélatine dans le temps et abaisse sensiblement le gonflement initial de la gélatine.Cela compromet la gradation de l'image. On s'est donc proposé de créer un matériau sensible pour forme d'impression par phototypie telle que sa couche sensible présente une aptitude au gonflement élevée mais limitée dans le temps. On résout ce problème en utilisant un matériau sensible à la lumière à deux couches sensibles appliquées successivement (couche inférieure et couche supérieure), dont#chacune contient de la gé latine et des sels de chrome, tandis que la couche inférieure contient en outre un agent tannant ; suivant l'invention, la couche sensible inférieure contient des sels de chrome dans une proportion inférieure à celle de la couche supérieure, et la couche sensible inférieure contient en outre un composé de la classe des silicates à structure lamellaire et en ruban. Un matériau sensible à la lumière constitué de couches sensibles de la composition indiquée est caractérisé par sa haute aptitude au gonflement,ce gonflement étant toutefois limité dans le temps.Ainsi les caractéristiques acquises par le matériau sensible permettent de conférer à la forme d'impression par phototypie une valeur stable à l'usage et une tenue élevée aux tirages tout en conservant une gradation correcte de l'image. Il est avantageux de faire en sorte que la couche inférieure sensible contienne de 3 à 6% en poids de sels de chrome,calculé par rapport au poids de gélatine, et que la couche supérieure contienne de 45 à 47% en poids de sels de chrome par rapport au poids de la gélatine. De pareilles gammes des teneurs en sels de chrome de la couche sensible inférieure et de la couche sensible supérieure permet d'obtenir ensuite des gradations ~optimales des reproductions. D'autres buts et avantages de l'invention apparaîtront au cours de la description qui va suivre Le matériau sensible suivant l'invention se compose d'un support, par exemple d'un support en aluminium, et de deux couches sensibles.La couche inférieure contient de la gélatine sensibilisée avec des sels de chrome utilisés à raison de 3 à 6% en poids par rapport au poids de la gélatine,un agent tannant et un composé de la classe des silicates à structure lamellaire et en ruban . On peut prendre comme silicates à structure lamellaire et en ruban de la bentonite, du kaolin ou leurs mélanges. On introduit dans la couche inférieure du matériau sensible des composés appartenant à la classe des silicates à structure lamellaire et en ruban, car on a trouvé que ces composés contribuent à conférer à cette couche une structure réticulée et en chaînes. Or cela, conformément aux recherches du Demandeur, crée des conditions permettant de limiter le gonflement de la couche en fonction du temps en conférant à la forme d'impression en phototypie,confectionnée avec l'émulsion de l'invention une haute tenue à l'utilisation.Ainsi l'introduction dans la couche inférieure des com posés indiqués permet de stabiliser une bonne gradation de cette forme. Pour établir l'intervalle des concentrations en sels de chrome de la couche inférieure on part du fait qu'en présence de faibles teneurs en sels de chrome,la couche de gélatine conserve son aptitude à la gélification à la température ambiante, ce qui permet d'obtenir une forte épaisseur de couche quand on l'applique sur le support et de conserver une aptitude au gonflement élevée de cette couche en présence d'un agent tannant.En outre la faible concentration en sels de chrome de la couche inférieure contribue à réduire les réflexions sur le support métallique. On a trouvé que lorsque la teneur en sels de chrome est supérieure à 6% en poids par rapport au poids de la gélatine, il apparait un effet de filtrage qui ne permet plus d'obtenir l'uniformité de l'effet durcisseur de la lumière sur la couche inférieure entraînant la formation d'une image plus contrastée.Lorsque la teneur en sels de chrome est inférieure à 3% du poids de la gélatine la sensibilité de la couche est très faible. La couche supérieure du matériau sensible de l'invention contient de la gélatine sensibilisée avec des sels de chrome utilisés dans une proportion de 4#,% à 47% en poids par rapport au-poids de la gélatine,ainsi qu'un agent tannant. On estime qu'il faut que la teneur en sels de chrome de la couche supérieure soit aussi élevée que possible car cela contribue à élever l'hydrophobie superficielle de la couche et à former une structure superficielle spécifique sur la forme d impression par phototypie.Toutefois une teneur en sels supérieure à 4758 du poids de la gélatine entraîne, comme l'ont montré les recherches, leur séparation de la couche par cristallisation. Il faut noter également qu'une forte teneur en sels de chrome de la couche sensible supérieure entrave la pénétration de la lumière dans la profondeur de la couche ce qui réduit le gonflement de la couche sous-åacente et la réflexion de la lumière par le support. Le matériau sensible de l'invention permit d'obtenir une forme d'impression qui, par utilisation dans les machines offset ordinaires à rouleaux encreurs lisses dotine,par un encrage unique,une large gamme de tons depuis les lumières profondes saturées jusqu'aux hautes lumières. Il convient de noter également que ,étant donné le gonflement limité de la couche inférieure du matériau sensible de l'invention on peut effectuer des tirages avec une faible consommation de papier une fois qu'on a atteint la gradation initiale de l'image après lthumidification de la forme. Les exemples non limitatifs suivants sont donnés à titre d'illustration de l'invention. EXEMPLE 1 On applique sur un support d'aluminium une couche sensible inférieure contenant 150 grammes de gélatine,6 grammes de bichromate de potassium, 3 grammes de bichromate d'ammonium, 2 grammes de bentonite,60 cm3 d'une solution de glyoxal ( à 1%) et de l'eau 3 à concurrence de 940 cl ;après séchage,on applique une couche sensible supérieure contenant 150 grammes de gélatine,35 grammes de bichromate de potassium, 32,5 grammes de bichromate d'ammonium, 60 cm3 d'une solution de glyoxal (à 1fui), 4 cm3 d'une solution d'acide citrique ( à 20%) et de l'eau à concurrence de 931 cm3. EXEMPLE 2 On applique sur un support en matière synthétique une couche sensible inférieure contenant 150 grammes de gélatine,3 grammes de bichromate de potassium, 1,5 gramme de bichromate d'ammonium, 2 grammes de kaolin, 80 cm3 d'une solution de glyoxal ( à 1 %) et de l'eau à concurrence de 920 cm3 ; après séchage, on applique une couche supérieure contenant 150 grammes de gélatine,35,5 grammes de bichromate de potassium, 35 grammes de bichromate d'ammonium, 60 cm3 d'une solution de glyoxal ( à 1%), 4 cm3 d'une solution d'acide citrique ( à 20%) et de l'eau à concurrence de 931 cm3. On prépare la solution sensible à la lumière immédiatement avant son application sur le support. Pour préparer la première couche on met à tremper les quantités indiquées de gélatine et de bentonite dans 600 cm3 d'eau froide pendant 40 minutes.On dissout les sels de chrome dans 340 cm3 d'eau. On dissout la gélatine à une température de 4000 et on introduit dans la solution les sels de chrome et les autres constituants On porte la solution à 6000 et on la maintient à cette température au thermostat pendant 5 minutes. On applique la solution sur le support à une température de 5000. Pour préparer la solution destinée à la seconde couche sensible on opère d'une manière analogue. La tenue en service des formes d'impression par phototypie fabriquées avec le matériau sensible de l'invention en cas d'utilisation sur des machines offset,permet d'obtenir 10.000 exemplaires,la gradation de l'image étant conservée. REVENDICATIONS l-Matériau sensible à la lumière pour formes d'impression par phototypie comportant un support portant des couches inférieure et supérieure successivement appliquées, chacune de ces couches contenant de la gélatine ,des sels de chrome et un agent tannant, caractérisé en ce que la couche sensible inférieure a une teneur en sels de chrome plus basse que la couche supérieure > la couche sensible inférieure contenant en outre un composé de la classe des silicates à structure lamellaire et en ruban. 2-Matériau suivant la revendication l,caractérisé en ce que la couche sensible inférieure contient de 3 à 6% en poids de sels de chrome, calculés par rapport au poids de la gélatine,tandis que la couche sensible supérieure contient de 45 à 47% en poids de sels de chrome, calculés par rapport au poids de la gélatine.